(57)【特許請求の範囲】
【請求項１】
エステル価度２００〜６００ＫＯＨｍｇ／ｇのジカルボン酸エステル、エステル価度２００〜６００ＫＯＨｍｇ／ｇのトリカルボン酸エステルの中から選ばれる１又は２以上の物質と、２０℃における蒸気圧が０．００９ｍｍＨｇ以下の多価アルコール誘導体と、ひまし油脂肪酸誘導体とを混合してなる溶剤と、顔料と、前記溶剤に可溶な樹脂とからなる、スタンプ台用又は浸透印用又は印章用油性インキ。
【発明の詳細な説明】
【０００１】
【産業上の利用分野】
本発明は、スタンプ台やスタンプパッドに含浸させて使用したり、いわゆる浸透印に含浸させて使用する、主に印章向けに用いる油性インキに関するものである。
【０００２】
【従来の技術】
不揮発性の溶剤を使用した印章向け油性インキは、押印後のインキが蒸発乾燥することがないので紙等にインキを浸透させて乾燥させていたが、インキの粘度が８０００〜８００００ｍＰａ・ｓ（２５℃）と高いので、紙等に吸収されにくく乾燥するまで時間がかかっていた。
そこで単純に粘度を下げることが考えられるが、すると今度は印影がにじんでしまう欠点が生じていた。
【０００３】
【発明が解決しようとする課題】
本発明は、印影の乾燥時間を短縮しつつ、にじみのない印影を得られる油性インキを提供する。
【０００４】
【課題を解決するための手段】
エステル価度２００〜６００ＫＯＨｍｇ／ｇのジカルボン酸エステル、エステル価度２００〜６００ＫＯＨｍｇ／ｇのトリカルボン酸エステルの中から選ばれる１又は２以上の物質と、２０℃における蒸気圧が０．００９ｍｍＨｇ以下の多価アルコール誘導体と、ひまし油脂肪酸誘導体とを混合してなる溶剤と、顔料と、前記溶剤に可溶な樹脂とからなる、スタンプ台用又は浸透印用又は印章用油性インキ。
【０００５】
【発明の実施の形態】
以下、本発明を詳細に説明する。
本発明に用いる溶剤は、２０℃における蒸気圧が０．００９ｍｍＨｇ以下の多価アルコール誘導体、エステル価度２００〜６００ＫＯＨｍｇ／ｇのジカルボン酸エステル、エステル価度２００〜６００ＫＯＨｍｇ／ｇのトリカルボン酸エステルの中から選ばれる１又は２以上の物質と、ひまし油脂肪酸誘導体を混合してなる溶剤である。
上記溶剤は、粘度、他の物質の溶解力、使用用途、対象押印物の性質、インキ吸蔵体や容器等の侵食等を勘案して任意に混同して使用することができるが、溶剤総量はインキ全量に対して７０〜９９重量％が使用され、インキ全量に対して４０〜９５重量％のひまし油脂肪酸誘導体を用いるのが好ましい。
２０℃における蒸気圧が０．００９ｍｍＨｇ以下の多価アルコール誘導体としては、ジエチレングリコールモノヘキシルエーテル、ジエチレングリコールモノ２−エチルヘキシルエーテル、ジエチレングリコールモノブチルエーテルアセタート、ジプロピレングリコール、ジプロピレングリコールモノブチルエーテル、ジプロピレングリコールモノブチルエーテルアセタート、トリエチレングリコール、トリエチレングリコールモノメチルエーテル、トリエチレングリコールモノエチルエーテル、トリエチレングリコールモノブチルエーテル、トリエチレングリコールジメチルエーテル、テトラエチレングリコール、テトラエチレングリコールモノブチルエーテル、ポリエチレングリコール、ポリプロピレングリコール、ポリ（オキシエチレン−オキシプロピレン）誘導体などをあげることができる。エステル価度２００〜６００ＫＯＨｍｇ／ｇのジカルボン酸エステルとしては、フタル酸ジメチル、フタル酸ジエチル、フタル酸ジブチル、フタル酸ジヘプチル、フタル酸ジ−ｎ−オクチル、フタル酸ジ−２−エチルヘキシル、フタル酸イソノニル、フタル酸オクチルデシル、フタル酸ジイソデシル、フタル酸ブチルベンジル、アジピン酸ジブチル、アジピン酸ジ−ｎ−ヘキシル、アジピン酸ジ−２−エチルヘキシル、アジピン酸ジ−ｎ−アルキル６１０、アゼライン酸ジ−２−エチルヘキシル、セバシン酸ジブチル、セバシン酸ジ−２−エチルヘキシル、マレイン酸ジ−２−エチルヘキシル、マレイン酸ジブチル、フマル酸ジブチル、アセチルクエン酸トリブチルなどをあげることができる。エステル価度２００〜６００ＫＯＨｍｇ／ｇのトリカルボン酸エステルとしては、トリメリット酸トリ−２−エチルヘキシルなどをあげることができる。
ひまし油脂肪酸誘導体は、アルキレンオキサイドによりひまし油を変性したひまし油脂肪酸多価アルコールエーテルや、アルコールによりひまし油を変性したひまし油脂肪酸アルキルエステルなどのひまし油脂肪酸誘導体であって、通常市販されているものを用いることができる。
アルキレンオキサイドによりひまし油を変性したひまし油脂肪酸多価アルコールエーテルとは、プロピレンオキサイドやエチレンオキサイド等のアルキレンオキサイドによりひまし油の一部又は全部を変性して得られるひまし油脂肪酸多価アルコールエーテルをいい、変性度１０〜５０％のものが好ましい。アルコールによりひまし油を変性したひまし油脂肪酸アルキルエステルとは、メタノール、エタノール、プロパノール、ブタノール、エチレングリコール、プロピレングリコール等の１価及び２価のアルコールによりひまし油の一部又は全部を変性したひまし油脂肪酸アルキルエステルをいい、変性度１０〜１００％のものが好ましい。
【０００６】
本発明に用いることのできる顔料は、特に制限されることなく従来公知の有機顔料及び無機顔料を単独又は混合して使用することができ、例えば、アゾ系、フタロシアニン系、キナクリドン系、アントラキノン系、ジオキサジン系、インジゴ・チオインジゴ系、ベリノン・ベリレン系、イソインドレノン系、アゾメチレンアゾ系などの有機顔料や、カーボンブラック、マイカ、チタン白、パール顔料、酸化鉄・アルミニウム粉・真鍮等金属顔料などの無機顔料を用いることができる。これらの顔料は通常、ポリアクリル酸、ポリメタクリル酸、スチレン−アクリル酸共重合体、及び、それらの金属塩・アンモニウム塩・アミン塩などや、他の公知の樹脂などに練り込んで加工顔料としておくと、溶剤と混合する際に容易に分散するので便利である。また、既に分散剤中に顔料を練り込んである市販の加工顔料を用いてもよい。
これらの顔料は色合いを勘案しながら単独又は混合して使用でき、インキ全量に対し１〜３０重量％の顔料分が使用できる。
【０００７】
樹脂としては、前記溶剤に溶解する樹脂を選択し、インキ全量に対して１〜３０重量％の範囲にて使用できる。具体的にはアルキッド樹脂、マレイン酸樹脂、スチレンマレイン酸樹脂、ロジン樹脂、ロジンマレイン酸樹脂、エチルセルロース樹脂、ニトロセルロース樹脂、ポリビニルブチラール樹脂等である。
【０００８】
本発明では、他の各種物質を添加することもできる。例えば、酸化防止剤としてジブチルヒドロキシトルエンなど、顔料沈降防止剤・にじみ防止剤として体質顔料（沈降性硫酸バリウム、クレー、シリカ、ケイ酸アルミニウム等）、顔料分散剤としてソルビタントリオレエート、ソルビタンモノステアレートなどを添加してもよい。
【０００９】
本発明を得るには、上記物質を適量選択して、撹拌機にて常温以上１００℃以下で約２時間混合分散して製造する。本発明では、粘度を自由に設定することができるが、特に、５０〜７００ｍＰａ・ｓ（２５℃）に調整することが好ましい。この範囲以上では印影が乾燥するまでに時間がかかりすぎ、これ以下ではにじみを防止することが困難だからである。
本発明の最も好ましい粘度の範囲は、２００〜５００ｍＰａ・ｓ（２５℃）である。
【００１０】
【実施例】
以下、本発明を実施例を用いて説明するが、もちろん以下の実施例に限定されるものではない。
【００１１】
（実施例１）
ひまし油をプロピレンオキサイドにより変性した
変性度２５％のひまし油多価アルコールエーテル              ４２重量％
ひまし油をエタノールにより全変性した
ひまし油脂肪酸エチルエステル                                ５重量％
ジエチレングリコールモノ２−エチルヘキシルエーテル          ４８重量％
ＭＩＣＲＯＬＩＴＨ  Ｓｃａｒｌｅｔ  Ｒ−Ａ                    ３重量％
ＭＩＣＲＯＬＩＴＨ  Ｙｅｌｌｏｗ  ２Ｒ−Ａ                    １重量％
ジブチルヒドロキシトルエン                                ０．１重量％
クレー                                                    ０．９重量％
前記ひまし油多価アルコールエーテル、前記ひまし油脂肪酸エチルエステル、ジエチレングリコールモノ２−エチルヘキシルエーテルを撹拌機に入れ、１００℃、５０００ｒｐｍを保ったまま他の物質を順に投入し、約２時間ほど撹拌した後、常温まで自然冷却し、３００ｍＰａ・ｓ（２５℃）のインキを得た。
【００１２】
（実施例２）
ひまし油をプロピレンオキサイドにより変性した
変性度２５％のひまし油多価アルコールエーテル              ４６重量％
ひまし油をエタノールにより全変性した
ひまし油脂肪酸エチルエステル                              １０重量％
トリエチレングリコールモノブチルエーテル                    ２０重量％
トリメリット酸トリ−２−エチルヘキシル                      １８重量％
ＭＩＣＲＯＬＩＴＨ  Ｓｃａｒｌｅｔ  Ｒ−Ａ                    ３重量％
ＭＩＣＲＯＬＩＴＨ  Ｙｅｌｌｏｗ  ２Ｒ−Ａ                    １重量％
エチルセルロース                                              １重量％
ジブチルヒドロキシトルエン                                ０．１重量％
クレー                                                    ０．９重量％
前記ひまし油多価アルコールエーテル、前記ひまし油脂肪酸エチルエステル、トリエチレングリコールモノブチルエーテル、トリメリット酸トリ−２−エチルヘキシルを撹拌機に入れ、１００℃、５０００ｒｐｍを保ったまま他の物質を順に投入し、約２時間ほど撹拌した後、常温まで自然冷却し、５００ｍＰａ・ｓ（２５℃）のインキを得た。
【００１３】
（比較例１）
実施例１中のジエチレングリコールモノ２−エチルヘキシルエーテルを、ひまし油をプロピレンオキサイドにより全変性したひまし油脂肪酸プロピルエーテルに変更し、実施例１と同様の製法により作成した。
【００１４】
（比較例２）
実施例２中のトリエチレングリコールモノブチルエーテル、トリメリット酸トリ−２−エチルヘキシルを、ひまし油をプロピレンオキサイドにより全変性したひまし油脂肪酸プロピルエーテルに変更し、実施例２と同様の製法により作成した。
【００１５】
実施例及び比較例の結果を以下に示す。
（表１）
0004223125.tif 000002
※にじみ…上質紙に押印した後の印影を観察した。
※乾燥セット時間…上質紙に捺印後上質紙を重ねて１ｋｇ／ｃｍ2の力を加えた
時、転写しなくなるまでの時間を計測した。
【００１６】
【効果】
印影の乾燥時間を短縮しつつ、にじみのない印影を得られた。